(57)【特許請求の範囲】
【請求項１】
発電機用の巻線間に配置される非金属基板の表面に材料の層を形成して該非金属基板の性能特性を向上させる方法であって、
前記非金属基板に、ガラス織布又はガラス繊維からなるガラス裏材を適用し、
該ガラス裏材の表面に、雲母粒子又は窒化ホウ素粒子からなる非金属粒子をコールドスプレーする、ことを含み、
前記非金属粒子をコールドスプレーするときに、
前記非金属粒子に応じて決められる温度しきい値内に温度制御した加圧ガスに、前記非金属粒子を混ぜ、
該非金属粒子を混ぜた加圧ガスを、前記非金属粒子に応じて決められる速度しきい値内に速度制御して前記ガラス裏材の表面に向けスプレーし、前記ガラス裏材の表面に前記非金属粒子を付着させる、ことを含む、方法。
【請求項２】
前記非金属粒子と共にバインダ樹脂粒子をコールドスプレーする、請求項１に記載の方法。
【請求項３】
前記非金属粒子と、炭素及び炭化タングステンの少なくともいずれかを含む導電材料との混合物をコールドスプレーする、請求項１に記載の方法。
【請求項４】
前記非金属粒子のコールドスプレー後に、炭素及び炭化タングステンの少なくともいずれかを含む導電材料をコールドスプレーすることをさらに含む、請求項１に記載の方法。
【請求項５】
前記非金属粒子と半導体材料との混合物をコールドスプレーする、請求項１に記載の方法。
【請求項６】
前記非金属粒子のコールドスプレー後に、半導体材料をコールドスプレーすることをさらに含む、請求項１に記載の方法。
【請求項７】
発電機用の巻線間に配置される非金属基板の表面に材料の層を形成して該非金属基板の性能特性を向上させる方法であって、
前記非金属基板にガラス織布又はガラス繊維からなる可撓性裏材を適用して第１の層を形成し、
該第１の層上に、雲母粒子又は窒化ホウ素粒子の絶縁材料と、炭素、炭化タングステン及び半導体材料の少なくともいずれかを含む第１の導電材料との混合物をコールドスプレーして第２の層を遷移層として形成し、
該第２の層上に、炭素、炭化タングステン及び半導体材料の少なくともいずれかを含む第２の導電材料をコールドスプレーして第３の層を形成する、ことを含み、
前記第２の層を形成するために前記絶縁材料と第１の導電材料との混合物をコールドスプレーするときに、
前記混合物の材料に応じて決められる温度しきい値内に温度制御した加圧ガスに、前記混合物を混ぜ、
該混合物を混ぜた加圧ガスを、前記混合物の材料に応じて決められる速度しきい値内に速度制御して前記第１の層の表面に向けスプレーし、前記第１の層の表面に前記混合物を付着させる、ことを含む、方法。
【発明の詳細な説明】
【技術分野】
【０００１】
本発明は、非金属基板に関し、特に、非金属基板の表面に材料を適用するための方法に関する。当該材料は、熱伝導性を向上させるための電気絶縁添加物及び非金属基板に所定レベルの電導性を付与するための電気絶縁添加物のいずれか又は両方であり得る。
【０００２】
本発明はまた、複数層を互いに積層して特定の特性を有する最終製品となす、複合材料の製造に関する。コールドスプレープロセスを使用することで、当該複合構造を、製紙（paper making）や溶剤転写（solvent transfer）などの既存の標準的プロセス以外には不向きである材料を使用して開発し得る。
【背景技術】
【０００３】
非金属基板に電気絶縁材料を使用することは、特に、発電機の隣接した巻線といった隣接導体の表面間に位置する非金属基板について周知である。しかしながら、非金属基板に電気絶縁材料を適用するプロセスは変動することがある。
【発明の概要】
【発明が解決しようとする課題】
【０００４】
非金属基板に電気絶縁材料を適用するための新しく有用なプロセスを開発することは有益である。
【図面の簡単な説明】
【０００５】
次の図面に基づいて以下で本発明を説明する。
【図１】本発明による、導体の表面に電気絶縁材料の層を形成するコールドスプレーシステムの実施形態の概略図を示す。
【図２】図１に示す導体の表面に形成した電気絶縁の層の実施例の概略図を示す。
【図３】図１に示す導体の表面に形成した別の電気絶縁層の実施例の概略図を示す。
【図４】図１に示すシステムのスプレー速度対スプレー温度のプロットと、その各スプレー速度及びスプレー温度に使用される好適な材料を示す。
【図５】本発明による、非金属基板の表面に材料の層を形成するシステムの実施形態の概略図を示す。
【図６】図５に示す非金属基板の表面に形成した材料の層の実施例の概略図を示す。
【図７】図５に示す非金属基板の表面に形成した電導又は半電導材料の層の実施例の概略図を示す。
【図８】図５に示すシステムのスプレー速度対スプレー温度のプロットと、その各スプレー速度及びスプレー温度に使用する好適な材料を示す。
【発明の詳細な説明】
【０００６】
特に、発電機用の巻線間に配置される非金属基板の表面に材料の層を形成して該非金属基板の性能特性を向上させる方法が提供される。この方法の一態様は、前記非金属基板にガラス裏材を適用し、該ガラス裏材の表面に、多数の雲母粒子又は窒化ホウ素（ＢＮ）粒子からなる非金属粒子をコールドスプレーすることを含む。
前記非金属粒子と共にバインダ樹脂粒子をコールドスプレーすることができる。
前記非金属粒子と導電材料との混合物をコールドスプレーすることもできる。又は、前記非金属粒子のコールドスプレー後に、導電材料をコールドスプレーすることもできる。あるいは、前記非金属粒子と半導体材料との混合物をコールドスプレーすることもできる。さらには、前記非金属粒子のコールドスプレー後に、半導体材料をコールドスプレーすることをさらに含んでもよい。
この方法によって、絶縁材料の第１の層を含む伝導性テープが提供される。該第１の層は前記ガラス裏材から形成され、この裏材は、ロール状に保管するための弾性及び柔軟性を有する。この伝導性テープは、前記第１の層上に位置し、前記非金属粒子を含有する層を含む。さらに、この伝導性テープは、前記非金属粒子を含有する層の上に位置する第２の層を含み、該第２の層が前記導電材料又は前記半導体材料から形成される。前記ガラス裏材は、ガラス布であり得る。
【０００７】
特に、発電機用の巻線間に配置される非金属基板の表面に材料の層を形成して該非金属基板の性能特性を向上させる方法の別の態様は、前記非金属基板に可撓性裏材を適用して第１の層を形成し、該第１の層上に、絶縁材料と導電材料との混合物をコールドスプレーして第２の層を遷移層として形成し、該第２の層上に、導電材料をコールドスプレーして第３の層を形成する、ことを含む。
この方法を利用して作製される伝導性テープは、ロール状保管のために弾性及び柔軟性を有する前記可撓性裏材の第１の層と、該第１の層上に位置し、前記絶縁材料と導電材料との混合物を含有する第２の層と、該第２の層上に位置し、前記導電材料を含有する第３の層と、を備える。前記可撓性裏材は、ガラス織布、ガラス繊維又は高分子材料からなるものとすることができる。
【０００８】
添付図面に例示した、本発明に係る実施形態について詳細に言及する。可能な限り、各図を通して使用する同じ参照番号は同じ又は類似の要素を指す。本発明の各実施形態では、「コールドスプレーする」又は「コールドスプレー」のプロセスについて論じる。このプロセスは、ターゲット表面の方向へ選択的速度及び選択的温度のいずれか又は両方で粒子を加速又は押し進めることを含む。従来のシステムの場合、コーティング材料の粒子がターゲット金属表面へ比較的高速及び高温で加速され、当該金属表面は、比較的硬くて、例えば、ダメージを受けないように、高速高温の加速粒子に耐えることができる。本発明の各実施形態によれば、金属基板又は非金属基板（速度及び温度しきい値をそれぞれ越えない選択的速度及び選択的温度で比較的軟らかい低温特性を有するもの）に向かって非金属粒子を加速する。これらの基板は、室温で比較的軟らかい表面、例えば、粒子衝突がほぼ非反発性となり、粒子が表面ではじかれるのではなく表面に付着することができるような、可鍛性であることを特徴とする。非金属粒子が速度及び温度しきい値を超える速度でターゲット表面にコールドスプレーされた場合、該非金属粒子は、ターゲット基板表面に付着せず、ターゲット基板表面を傷つけ、あるいは突入し得る。例えば、図１に示す本発明の実施形態に、導体又は金属基板の表面に向け非金属粒子を加速して該導体の表面に電気絶縁層を形成する際に使用する、コールドスプレープロセスが記載されている。別の例として、図５に示す本発明の実施形態に、非金属基板の表面に向け非金属粒子を加速して該基板の性能特性を向上させる際に使用する、コールドスプレープロセスが記載されている。上述のように、本発明の各実施形態において使用する金属基板及び非金属基板は、比較的軟らかい低温特性（すなわち、粒子衝突が非反発性となるような、室温で比較的軟らかい表面）を有する。一例としての実施形態において、以下に記載するように、温度及び速度しきい値をそれぞれ越えない温度及び速度で基板に非金属粒子をスプレーすることによって、様々な種類の非金属粒子を使用することができ、該非金属粒子が非反発性衝突で基板に付着する。しかしながら、本発明の各実施形態において説明するコールドスプレープロセスは、それぞれ温度及び速度しきい値を越えない温度及び速度パラメータに必ずしも限定されるものではない。
【０００９】
図１は、金属基板又は導体１６の表面１４に電気絶縁材料の層１２を形成するシステム１０の一実施形態を示す。例えば銅など、各種の金属基板又は導体が本発明の実施形態で利用できる。また、本発明の実施形態では導体１６の表面１４に形成される層１２を説明するが、例えば、隣接導体間に電気的絶縁を提供するために、発電機の巻線など、隣接する導体の各表面に複数層を形成することもできる。一実施形態において、導体１６は、例えば、発電機回転子巻線において並列形態で積層される並列矩形導体などで、図１に示すように矩形とすることができる。
【００１０】
システム１０は、高圧ガス供給部２０を備え、この高圧ガス供給部２０は、例えば、選択的圧力でヘリウムなどの高圧ガスを貯蔵している。システム１０は、さらにガスヒータ２２を備え、このガスヒータ２２は、高圧ガス供給部２０から高圧ガスを受けるように接続され、その高圧ガスの温度を選択的に変化させる。一実施形態においては、ガスヒータ２２がガスを加熱しないか、あるいは、比較的少量だけガスを加熱する。さらに、システム１０は、高圧ガス供給部２０と接続した粉末供給部２４を備え、この粉末供給部２４は、選択的粒子容積及びサイズの少なくともいずれかを有する、例えば、雲母や窒化ホウ素（ＢＮ）粒子などの、非金属粒子２８を収容する。これまでは、雲母及びＢＮ粒子（例えば、粒径５〜１０ミクロンの範囲）は絶縁用途に応用されていなかった。本発明の実施形態によると、適切なデポジションプロセス、例えばコールドスプレープロセス、によって、これらの材料を今や都合良く適用することができ、絶縁特性を向上させたい金属又は絶縁表面に層を形成することができる。コールドスプレープロセスにより、様々な形状の配線（例えば、円形及び矩形）を含め、不均一な表面及び多くの幾何学的形状に沿ってデポジション（堆積物）を得られる。
【００１１】
ガス供給部２０、ガスヒータ２２及び粉末供給部２４が共同して、選択的容積及びサイズをもつ非金属粒子２８を、スプレーノズル３０を有するガン（吹き付け部）２６へ送る。続いてスプレーノズル３０が、選択的スプレー温度３４（図４）で、選択的スプレー速度３２（図４）をもって、導体１６の表面１４の方向へ非金属粒子２８を押し進める。ガスヒータ２２からガン２６へ送られる加圧ガス及び粉末供給部２４からガン２６へ送られる非金属粒子２８を基に、一例として、雲母粒子などの非金属粒子２８が、選択的スプレー速度３２及び選択的スプレー温度３４でノズル３０から送り出される。該非金属粒子２８は導体１６の表面１４へ向け加速され、表面１４との衝突で変形し又は基板へ入り込み（繊維型材料の場合）、コーティング１２を形成する。本発明の実施形態においてコールドスプレープロセスを使用する１つの利点として、非金属粒子２８が接着剤無しで表面１４に付着するので、表面１４に対する接着剤が不要である。しかしながら、本発明の一実施形態においては、例えば、接着剤を非金属粒子２８に混ぜ、ワンステップで当該混合物を表面１４にコールドスプレーすることができる。
【００１２】
ガス供給部２０、ガスヒータ２２及び粉末供給部２４にはコントローラ３６が接続されており、このコントローラ３６は、導体１６の表面１４に向け送り出される非金属粒子２８のスプレー速度及びスプレー温度を設定するように構成されている。本発明の一実施形態において、コントローラ３６は、ガス圧力や温度などの変数を制御することになる。しかしながら、混合する非金属粒子２８の粒子サイズ及び容積は、非金属粒子２８を粉末供給部２４へ入れる前に決定又は選択され得る。非金属粒子２８のサイズ、容積は、必要な要件を満たすように、具体的コーティングプロセスの適正化段階において決定され得る。
【００１３】
図４の例に示すように、コントローラ３６は、ガス圧力及びスプレー温度３４の少なくともいずれかをモニタし、同時にガンが、導体１６の表面１４へ非金属粒子２８を送り出して、所定の速度限界内にスプレー速度３２を維持すること及び所定の最高温度しきい値３５を越えないように選択的スプレー温度３４を規制することのいずれか又は両方が行われる。コントローラ３６によって、スプレー速度３２及びスプレー温度３４のいずれか又は両方を速度しきい値３３及び温度しきい値３５のいずれか又は両方を越えないように制限するのであれば、導体１６の表面１４へ送り出す非金属粒子２８及び導体１６それ自体のいずれか又は両方として様々な材料を利用することができる。さらに、スプレー速度３２及びスプレー温度３４のいずれか又は両方を速度しきい値３３及び温度しきい値３５のいずれか又は両方を越えないように制限することによって、導体１６の表面１４から滑り落ちること及び導体１６の表面１４に損傷を与えることの少なくともいずれかを伴わずに、導体１６の表面１４に非金属粒子２８を付着させ得る。コントローラ３６は、ガスの圧力変化を基にしてスプレー速度３２を変化させる。一実施形態において、限定するものではないが、例えば、雲母粉末、窒化ホウ素、炭化タングステン、炭素粉末、有機高分子、粉末状エポキシ樹脂などのスプレー材料を使用することができる。別の実施形態において、スプレー温度しきい値３５は、例えば、有機高分子又はエポキシ樹脂をスプレーする場合、−４０℃〜１２０℃の範囲にされ得る。この温度範囲を超える温度で有機高分子又はエポキシ樹脂をスプレーした場合には導体１６の表面１４が少なくとも傷つき又は焼けるため、−４０℃〜１２０℃の例示温度範囲が選択される。図１に示すシステム１０の実施形態に基づいて、導体１６の表面１４に様々なコーティング１２をコールドスプレーすることができる。図２は、コーティング１２の実施例を示す。例えば、接着性及び絶縁性の粒子（例えば雲母）の混合物を、導体１６の表面１４にコールドスプレーして、導体１６の表面１４に対し電気絶縁の層１２を形成することができる。非金属粒子２８の混合物をコールドスプレーするときのスプレー速度及びスプレー温度のいずれか又は両方は、その最大速度しきい値３３及び最高温度しきい値３５のいずれか又は両方を超えることがないように、コントローラ３６によってモニタすることができ、これにより、非金属粒子２８を導体１６の表面１４に付着させる一方で、該非金属粒子２８が導体１６の表面１４を貫通すること及び導体１６の表面１４に損傷を与えることのいずれか又は両方を防止する。コントローラ３６は、非金属粒子２８の所定の粒子容積及び所定の粒子サイズのいずれか又は両方に基づき、速度しきい値３３（ガス圧制御で）及び温度しきい値３５のいずれか又は両方を制御する。コントローラ３６は、導体１６に対する最小厚さなど、コーティング１２の１つ以上の好ましいコーティング特性に基づき、速度しきい値３３及び温度しきい値３５を選択的に決定するように構成される。一実施形態において、コーティング１２の絶縁特性は、コーティング１２の厚さとコーティング１２の均一性に依存する。上記実施形態では雲母粒子を説明しているが、例えば、窒化ホウ素（ＢＮ）粒子など、様々な粒子を導体１６の表面１４にコールドスプレーすることができる。
【００１４】
図１の本発明の実施形態では、導体１６の表面１４（すなわち、片側）にコールドスプレーするプロセスが示されているが、導体１６の向きを単純に反転させることによって、裏面４０（図１）を含め、導体１６の複数の面に絶縁材料をコールドスプレーするように、本発明を利用することができる。さらに、高圧ガス供給部２０、ガスヒータ２２及び粉末供給部２４は、導体１６の前面に形成されるコーティング１２と比較して導体１６の裏面４０に形成されるコーティングが異なる特性をもつように、コントローラ３６を用いて選択的に調整することができる。例えば、導体１６の異なる面は、様々な電気的又は熱的条件及び隣接する導体との様々な間隔のいずれか又は両方におかれ得るので、その各コーティングは、当アレンジに順応するように、システム１０を用いて、個々に適応させることができる。
【００１５】
図３は、図２の実施例に示すコーティング１２とは異なる、コーティング１２’の実施例を示す。図３の実施例においては、ガラス繊維とエポキシ樹脂粒子との混合物４２’が、図１のシステム１０を用いて、導体１６’の表面１４’にコールドスプレーされている。ガラス繊維とエポキシ樹脂粒子との混合物が協働することで導体表面１４’に粒子が付着する。ガラス繊維とエポキシ樹脂粒子との混合物４２’を導体１６’の表面１４’にコールドスプレーした後、混合物４２’の温度を上げて、コーティング１２’内でエポキシ樹脂成分を硬化させる。一実施形態において、例えば、誘導、放射加熱、導体をオーブンに通すなど、数種の方法を用いて、そのような昇温を行う。
【００１６】
図５〜図８に示して以下に説明する本発明の実施形態は、図１〜図４に示して上述した本発明の実施形態と類似しているが、導体の表面ではなくて非金属基板が、材料のコールドスプレーの対象とされ、該非金属基板の各種特性を向上させる。
【００１７】
図５は、上述し図１に示したシステム１０と類似したシステム１１０の実施形態を示す。システム１１０は、例えば、非金属基板の絶縁特性を向上させる絶縁材料など、材料の層１１２を非金属基板１１６の表面に形成するために使用され、非金属基板１１６の性能特性を向上させる。システム１１０は、例えば、選択的圧力で、ヘリウムなどの高圧ガスを貯蔵する、高圧ガス供給部１２０を備える。システム１１０は、さらにガスヒータ１２２を備え、このガスヒータ１２２は、高圧ガス供給部１２０から高圧ガスを受けるように接続され、高圧ガスの温度を選択的に変化させる。さらに、システム１１０は、高圧ガス供給部１２０に接続されている粉末供給部１２４を備え、この粉末供給部１２４は、例えば、選択的粒子容積及びサイズのいずれか又は両方をもつ雲母、窒化バリウム（ＢＮ）及びバインダ樹脂粒子の少なくともいずれかといった非金属粒子１２８を収容する。ガス供給部１２０、ガスヒータ１２２及び粉末供給部１２４が共同して、選択的容積及びサイズをもつ非金属粒子１２８を、スプレーノズル１３０を有するガン１２６に送る。続いてスプレーノズル１３０が、選択的スプレー温度１３４（図８）で、選択的スプレー速度（選択的圧力による）１３２（図８）をもって、非金属基板１１６の方向へ非金属粒子１２８を押し進める。雲母粒子などの非金属粒子１２８は、例えば、ガスヒータ１２２からガン１２６へ送られる加圧ガス及び粉末供給部１２４からガン１２６へ送られる非金属粒子１２８を基にして、選択的スプレー速度１３２及び選択的スプレー温度１３４でノズル３０から送り出される。非金属粒子１２８は非金属基板１１６へ向け加速され、非金属基板１１６との衝突で変形して非金属基板１１６に結合し又は入り込み、層１１２を形成する。
【００１８】
システム１１０はさらに、ガスヒータ１２２、粉末供給部１２４、ガン１２６及び高圧ガス供給部１２０と接続されているコントローラ１３６を備える。コントローラ１３６は、非金属粒子１２８の所定の容積及び粉末供給部１２４内の非金属粒子１２８の所定の密度、の１つ以上に基づいて、ガス圧力（スプレー速度１３２）及びスプレー温度１３４をモニタするように構成されている。特定の粒子サイズ及び混合物の非金属粒子１２８が粉末供給部１２４へ充填される。
【００１９】
一実施形態において、コントローラ１３６は、選択的スプレー速度１３２を（ガス圧力を変化させて）所定の最大速度しきい値１３３（図８）を越えないようように制限し、そして、選択的スプレー温度１３４を所定の最高温度しきい値１３５（図８）を越えないように制限する。しかしながら、別の実施形態において、コントローラは単純に、スプレー速度又はスプレー温度のいずれかをその最大しきい値に制限することもできる。一実施形態において、スプレー温度しきい値１３５は、非金属基板のスプレーの場合に１００℃未満とし得る。
【００２０】
例えば、ガラス布などのガラス裏材１１４が通例、非金属基板１１６の表面を覆う。ガラス布は織布でよく、コールドスプレー以外の手段によって基板１１６に適用される。図５の実施形態に示すように、ガラス裏材１１４が非金属基板１１６に形成される。非金属基板１１６にガラス裏材１１４を形成した後、例えば、電気絶縁性など非金属基板１１６の性能特性を向上させるために、雲母粒子などの非金属粒子１２８をノズル１３０を通してガラス裏材表面１１４にコールドスプレーするべく、システム１１０を作動させることができる。非金属基板に材料を適用する一実施形態においては、非金属基板の密度と浸透度が、向上させるべきコーティング１１２の特性を規制し得る。
【００２１】
図１〜図４において上述した本発明の実施形態と同様に、雲母粒子などの非金属粒子１２８のコールドスプレープロセスは、加圧ガスと非金属粒子１２８との混合物を混ぜ合わせ、加圧ガスの温度を選択的に修正し、ガラス裏材１１４の表面に向けて混合物を加速することを含む。図６に示すように、加速された雲母粒子などの非金属粒子１２８は、ガラス裏材１１４の表面に衝突する。前述したように、コールドスプレープロセス中、雲母粒子などの非金属粒子１２８の速度及び温度のいずれか又は両方といったスプレーパラメータを、各速度及び温度しきい値１３３,１３５を越えないようにコントローラ１３６によって調整することができる。
【００２２】
ガラス裏材１１４の表面の、又は基板１１６内に入り込んだ加速非金属粒子１２８の種類に基づいて、例えば、高圧絶縁性向上、熱伝導性向上及び電導性向上の少なくともいずれかなど、非金属基板１１６の様々な性能特性を向上させることができる。一実施形態において、基板に窒化ホウ素粒子をスプレーして、非金属基板に損傷を与えることなく基板内へ侵入させ、均一に分布させることができる。
【００２３】
一実施形態において、非金属基板１１６のガラス裏材１１４の表面へ非金属粒子１２８を加速する上述のコールドスプレープロセスは、電気絶縁特性など非金属基板１１６のパラメータを向上させるために複数の製造ライン間でガラス裏材１１４を移送する必要がないように単一の製造ラインで実施される、コールドスプレープロセスの個々のステップを含む。
【００２４】
図７に示す本発明の別の実施形態においては、導電材料と雲母粒子などの粒子との混合物１４２’が、次に上述のシステムを用いてガラス裏材１１４’の表面にコールドスプレーされ得る。そのような導電材料の例として、例えば、炭素及び炭化タングステンがあげられる。例えば、ガラス裏材１１４’の電導性を向上させるために、コールドスプレーを行い得る。さらに、ガラス裏材１１４’の表面にコールドスプレーする場合に、ガラス裏材１１４’の電導性を向上させるのに十分な混合物を得るべく、半伝導（半導体）材料を粒子に混合することもできる。一実施形態においては、伝導性テープを形成することができ、この場合、上述のように一回にまとめた混合物１４２’のスプレーステップにおいてではなく、別々のスプレーステップにおいて、ガラス裏材１１４’の表面に導電材料及び非金属粒子が個々にスプレーされる。別の一実施形態においては、ガラス裏材１１４’などの絶縁材料の第１の層を形成し、上述の混合物１４２’など、絶縁材料と導電材料との混合物を含む遷移層としての第２の層を第１の層の上に形成し、例えば炭素及び炭化タングステンの少なくともいずれかなどの導電材料を含む第３の層を第２の層の上に形成して、第１の層と第２の層との間に向上した物理的結合を形成することによって、伝導性テープを形成することができる。しかしながら、そのような伝導性テープの第１の絶縁層は、ガラス裏材１１４’に限定されず、第１の絶縁層はいかなる可撓性裏材材料でもよく、例えば、ロール状で保管するための又は表面に巻きつけるための弾性及び柔軟性を有する、例えば、ガラスの織布層、繊維で形成される層、高分子裏材などでよい。
【００２５】
本発明の様々な実施形態を本明細書中で示し説明してきたが、これら実施形態が単なる例示として提供されていることは明らかである。本発明から逸脱することなく数多くの変種、変更及び置換が可能である。したがって、本発明は、特許請求の範囲によってのみ限定されるものと意図されている。
【符号の説明】
【００２６】
１０,１１０  システム
１２,１２’,１１２,１１２’  材料の層又はコーティング
１４,１４’  表面
１６,１６’,１１６,１１６’  基板又は導体
２０,１２０  （高圧）ガス供給部
２２,１２２  ガスヒータ
２４,１２４  粉末供給部
２６,１２６  ガン
２８,１２８  粒子
３０,１３０  スプレーノズル
３６,１３６  コントローラ
４０,１４０  裏面
４２’,１４２’  混合物
１１４,１１４’  ガラス裏材
【図１】
0005984805.tif 000002
【図２】
0005984805.tif 000003
【図３】
0005984805.tif 000004
【図４】
0005984805.tif 000005
【図５】
0005984805.tif 000006
【図６】
0005984805.tif 000007
【図７】
0005984805.tif 000008
【図８】
0005984805.tif 000009